(57)【特許請求の範囲】
【請求項１】
異なる発光波長を有するｍ種の発光ユニットを含み、前記発光ユニットは有機発光ダイオードであり、前記有機発光ダイオードは単色有機発光ダイオード及び／又は光学フィルタが設置された白色有機発光ダイオードを含み、
少なくとも一種の前記有機発光ダイオードはマイクロキャビティ構造を有し、
前記マイクロキャビティ構造を有する前記有機発光ダイオードのマイクロキャビティ光路長Ｌｉとそれに対応する前記発光ユニットの発光波長λｉは、Ｌｉ＝ｎｉλｉの関係式を満たし、
ここで、ｎｉ≧２であり、ｎｉは正の整数であり、前記異なる発光波長λｉを有するｍ種の発光ユニットのうちの少なくとも一種に対応するｎｉは３以上であり、ｍ≧ｉ≧１であり、ｉ、ｍは正の整数であり、
ｍは３であり、λ１＞λ２＞λ３であり、かつｎ２＞ｎ１、ｎ２＞ｎ３である、
ことを特徴とする有機エレクトロルミネセンス装置。
【請求項２】
５７７ｎｍ≧λ２≧４９２ｎｍであり、ｎ２≧３である、ことを特徴とする請求項１に記載の有機エレクトロルミネセンス装置。
【請求項３】
前記有機発光ダイオードは順に積層設置された第一電極層、発光層及び第二電極層を含み、前記第一電極層と前記第二電極層との間に前記マイクロキャビティ構造が形成される、ことを特徴とする請求項１又は２に記載の有機エレクトロルミネセンス装置。
【請求項４】
異なる発光波長を有する各前記有機発光ダイオード中の前記発光層の厚さＨｉは、Ｈ２＞Ｈ１、Ｈ２＞Ｈ３の関係式を満たす、ことを特徴とする請求項３に記載の有機エレクトロルミネセンス装置。
【請求項５】
少なくとも一種の前記有機発光ダイオードは少なくとも２つの前記発光層を有し、隣接する前記発光層の間に接続層がさらに設置され、前記接続層は透明層であり、Ｌｉ２ＣＯ３、ＨＡＴ−ＣＮ、ＴＡＰＣ、ＴＡＰＣとＨＡＴ−ＣＮのドーピング材料、Ａｇ、ＩＴＯの材料から選択された一種の材料で形成された単一膜層又は複数種の材料で形成された多層積層複合構造であり、前記接続層の厚さは５ｎｍ−１００ｎｍであり、前記接続層の屈折率は１．６−２．２であることを特徴とする請求項３に記載の有機エレクトロルミネセンス装置。
【請求項６】
少なくとも一種の前記有機発光ダイオードの前記発光層はホスト材料及びゲスト材料を含み、前記ホスト材料は二種の熱活性化遅延蛍光材料を含み、前記二種の熱活性化遅延蛍光材料はエキサイプレックスを形成し、前記ゲスト材料は蛍光材料であり、前記熱活性化遅延蛍光材料は４ＣｚＩＰＮ、２ＣｚＰＮ、４ＣｚＰＮ、４ＣｚＴＰＮ、４ＣｚＴＰＮ−Ｍｅ、４ＣｚＴＰＮ−Ｐｈから選択され、前記蛍光材料はＡｌｑ３、Ｃ５４５Ｔ、ＤＰＶＢｉ、ＤＣＪＴＢから選択されることを特徴とする請求項３に記載の有機エレクトロルミネセンス装置。
【請求項７】
少なくとも一種の前記有機発光ダイオードの前記マイクロキャビティ構造に光補償層がさらに設置され、前記光補償層は正孔注入層、正孔輸送層、電子遮断層、正孔遮断層、電子輸送層及び電子注入層のうちの少なくとも一種であることを特徴とする請求項３に記載の有機エレクトロルミネセンス装置。
【請求項８】
少なくとも一種の前記有機発光ダイオードの第一電極層は反射電極層であり、第二電極層は半反射半透明電極層であり、前記半反射半透明電極層の光透過率は１５％以上であることを特徴とする請求項３に記載の有機エレクトロルミネセンス装置。
【請求項９】
異なる発光波長を有する各前記有機発光ダイオード中の反射電極層の厚さは全て同じではない、或いは、前記反射電極層は積層設置された反射層と陽極層を含み、異なる発光波長を有する各前記有機発光ダイオード中の前記陽極層の厚さは全て同じではなく、前記反射層の厚さは同じであり、前記反射層は金属材料層であることを特徴とする請求項８に記載の有機エレクトロルミネセンス装置。
【発明の詳細な説明】
【技術分野】
【０００１】
本願は表示の技術分野に関し、具体的には有機エレクトロルミネセンス装置に関する。
【背景技術】
【０００２】
有機エレクトロルミネセンスディスプレイ（英語でのフルネームはＯｒｇａｎｉｃ  Ｌｉｇｈｔ  Ｅｍｉｔｔｉｎｇ  Ｄｉｓｐｌａｙであり、ＯＬＥＤと略称する）は自発光表示装置であり、それはコントラストが高く、視野角が広く、消費電力が低く、厚さが薄いなどの利点を有し、かつインクジェット印刷技術及びロール・ツー・ロール（ｒｏｌｌ  ｔｏ  ｒｏｌｌ）プロセスによって製造することができ、フレキシブル表示を実現しやすく、現在のフラットパネル表示技術において最も注目された技術の一つである。
【０００３】
ＯＬＥＤ技術の持続的な発展に伴い、表示装置の性能に求められる条件がますます高くなる。例えば、色域向上などである。色域とは、一つの色を符号化する方法であり、一つの技術システムが発生可能な色の総和でもある。図１はＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ（米国）全国テレビ方式委員会）が作成した色座標図であり、図から分かるように、色域の面積が大きいほど、表示装置の表示色が豊富になり、視聴体験が良くなる。
【０００４】
時代の発展傾向に適応するために、従来技術において一般的に三原色の色純度を向上させる方式により、色域の面積を増加させる。具体的には、第一、狭スペクトル発光材料を合成し、狭スペクトル発光材料を利用して画素発光色純度を向上させること、第二、量子ドットを導入し、量子ドットの狭スペクトル特性を利用して色純度を向上させることを含む。
【０００５】
しかしながら、上記解決手段はいずれもそれぞれの欠陥を有し、例えば、第一種の方式では、有機発光材料の設計及び合成の作業量が大きく、収率が低く、さらに大量の実験検証を行う必要があり、開発コストが高く、第二種の方式では、量子ドット技術の導入は色域を向上させることができるが、実質的にはフォトルミネセンスであり、エレクトロルミネセンスではなく、発光効率が低く、また、該方式ではプロセスの複雑さを向上させ、かつ高密度画素配列を実現しにくい。
【発明の概要】
【発明が解決しようとする課題】
【０００６】
このため、本願が解決しようとする技術的問題は従来技術におけるＯＬＥＤ素子の色域が高くないという問題である。
【課題を解決するための手段】
【０００７】
上記技術的問題を解決するために、本願は以下の技術的解決手段を用いる。
【０００８】
本願は、異なる発光波長を有するｍ種の発光ユニットを含み前記発光ユニットが有機発光ダイオードであり、前記有機発光ダイオードが単色有機発光ダイオード及び／又は光学フィルタが設置された白色有機発光ダイオードを含み、
少なくとも一種の前記有機発光ダイオードがマイクロキャビティ構造を有し、
前記マイクロキャビティ構造を有する前記有機発光ダイオードのマイクロキャビティ光路長Ｌｉとそれに対応する前記発光ユニットの発光波長λｉが、Ｌｉ＝ｎｉλｉの関係式を満たし、
ここで、ｎｉ≧２であり、ｎｉが正の整数であり、前記異なる発光波長λｉを有するｍ種の発光ユニットのうちの少なくとも一種に対応するｎｉが３以上であり、ｍ≧ｉ≧１であり、ｉ、ｍが正の整数である有機エレクトロルミネセンス装置を提供する。
【０００９】
好ましくは、ｍは３であり、λ１＞λ２＞λ３、かつｎ２＞ｎ１、ｎ２＞ｎ３である。
【００１０】
好ましくは、５７７ｎｍ≧λ２≧４９２ｎｍ、ｎ２≧３である。
【００１１】
好ましくは、７６０ｎｍ≧λ１≧６００ｎｍ、４８０ｎｍ≧λ３≧４３５ｎｍである。
【００１２】
好ましくは、前記有機発光ダイオードは順に積層設置された第一電極層、発光層及び第二電極層を含み、前記第一電極層と前記第二電極層との間に前記マイクロキャビティ構造が形成される。
【００１３】
好ましくは、異なる発光波長を有する各前記有機発光ダイオード中の前記発光層の厚さＨｉは、Ｈ２＞Ｈ１、Ｈ２＞Ｈ３の関係式を満たす。
【００１４】
好ましくは、少なくとも一種の前記有機発光ダイオードは少なくとも２つの前記発光層を有し、隣接する前記発光層の間に接続層がさらに設置される。
【００１５】
好ましくは、前記接続層は透明層であり、Ｌｉ２ＣＯ３、ＨＡＴ−ＣＮ、ＴＡＰＣ、ＴＡＰＣ及びＨＡＴ−ＣＮのドーピング材料、Ａｇ、ＩＴＯなどの材料から選択された一種の材料で形成された単一膜層又は複数種の材料で形成された多層積層複合構造である。
【００１６】
好ましくは、前記接続層の厚さは５ｎｍ−１００ｎｍである。
【００１７】
好ましくは、前記接続層の屈折率は１．６−２．２である。
【００１８】
好ましくは、少なくとも一種の前記有機発光ダイオードの前記発光層は熱活性化遅延蛍光材料を含む。
【００１９】
好ましくは、前記発光層はホスト材料及びゲスト材料を含み、前記ホスト材料は少なくとも一種の熱活性化遅延蛍光材料を含み、前記ゲスト材料は蛍光材料である。
【００２０】
好ましくは、前記ホスト材料は二種の熱活性化遅延蛍光材料を含み、前記二種の熱活性化遅延蛍光材料はエキサイプレックスを形成する。
【００２１】
好ましくは、前記熱活性化遅延蛍光材料は４ＣｚＩＰＮ、２ＣｚＰＮ、４ＣｚＰＮ、４ＣｚＴＰＮ、４ＣｚＴＰＮ−Ｍｅ、４ＣｚＴＰＮ−Ｐｈから選択され、前記蛍光材料はＡｌｑ３、Ｃ５４５Ｔ、ＤＰＶＢｉ、ＤＣＪＴＢから選択される。
【００２２】
好ましくは、少なくとも一種の前記有機発光ダイオードの前記マイクロキャビティ構造に光補償層がさらに設置される。
【００２３】
好ましくは、前記光補償層は正孔注入層、正孔輸送層、電子遮断層、正孔遮断層、電子輸送層及び電子注入層のうちの少なくとも一種である。
【００２４】
好ましくは、少なくとも一種の前記有機発光ダイオードの第一電極層は反射電極層であり、前記第二電極層は半反射半透明電極層である。
【００２５】
好ましくは、異なる発光波長を有する各前記有機発光ダイオード中の反射電極層の厚さは全て同じではない。
【００２６】
好ましくは、前記反射電極層は積層設置された反射層と陽極層を含み、異なる発光波長を有する各前記有機発光ダイオード中の前記陽極層の厚さは全て同じではなく、前記反射層の厚さは同じである。
【００２７】
好ましくは、前記反射層は金属材料層であり、前記陽極層は高仕事関数層である。
【００２８】
好ましくは、前記反射層は金属銀層であり、前記陽極層はＩＴＯ層である。
【００２９】
好ましくは、前記半反射半透明電極層は少なくとも二層の順に積層設置された金属酸化物層及び／又は金属層を含む。
【００３０】
好ましくは、前記金属酸化物層はＭｏＯ３、ＷＯ３、ＩＺＯから選択され、前記金属層はＡｇ、Ｍｇから選択される。
【００３１】
好ましくは、前記半反射半透明電極層の光透過率は１５％以上である。
【００３２】
好ましくは、前記半反射半透明電極層の屈折率は１より大きく、かつ２より小さい。本願の技術的解決手段は、以下の利点を有する。
【００３３】
本願の実施例に係る有機エレクトロルミネセンス装置は、異なる発光波長を有するｍ種の発光ユニットを含み、すなわちｍ種の異なる発光波長の光を混合して、フルカラー表示を実現する。発光ユニットは単色有機発光ダイオード及び／又は光学フィルタが設置された白色有機発光ダイオードであり、すなわち、異なる発光波長を有する複数種の単色有機発光ダイオードを組み合わせて構成されて、フルカラー表示を実現してもよく、複数の白色有機発光ダイオードを組み合わせて構成されて、光学フィルタを介して異なる波長の光をフィルタ処理し、また混合してフルカラー表示を実現してもよく、さらに異なる発光波長を有する単色有機発光ダイオード及び白色有機発光ダイオードを共に組み合わせて構成されて、フルカラー表示を実現してもよい。したがって異なる有機発光ダイオードに適用され、応用範囲が広い。
【００３４】
マイクロキャビティ構造を有する上記異なる発光波長を有するｍ種の各有機発光ダイオードのマイクロキャビティ光路長Ｌｉと発光波長λｉは、Ｌｉ＝ｎｉλｉの関係式を満たし、
ここで、ｎｉ≧２であり、ｎｉは正の整数であり、前記異なる発光波長λｉを有するｍ種の発光ユニットのうちの少なくとも一種に対応するｎｉは３以上であり、ｍ≧ｉ≧１であり、ｉ、ｍは正の整数である。
【００３５】
有機発光ダイオードのマイクロキャビティにおいて、マイクロキャビティの光路長と発光波長が同じオーダーである場合に、特定の波長の光は選択及び補強され、スペクトルの狭帯化を実現し、すなわちマイクロキャビティ効果を生成する。
【００３６】
本願の実施例に係る有機エレクトロルミネセンス装置において、マイクロキャビティ構造を有する有機発光ダイオードのマイクロキャビティ光路長Ｌｉはその対応する発光波長のｎｉ倍であり、すなわち、マイクロキャビティ構造を有する有機発光ダイオードにおいて、いずれもｎｉ階マイクロキャビティ効果を達成することができ、かつｎｉが２以上の正の整数であり、すなわち二階マイクロキャビティ、三階マイクロキャビティ、四階マイクロキャビティ又は五階以上のマイクロキャビティを実現することができ、マイクロキャビティ効果を増強し、スペクトルをさらに狭帯化し、色域面積を増加させる。
【００３７】
本願の実施例に係る有機エレクトロルミネセンス装置において、ｍは３であり、λ１＞λ２＞λ３であり、すなわち、該有機エレクトロルミネセンス装置は三種の発光波長を有する有機発光ダイオードを含み、かつ該三種の波長はそれぞれ単色性を有し、例えばλ１は赤色光波長であり、λ２は緑色光波長であり、λ３は青色光波長であり、従来の三原色によりフルカラー表示を実現する。
【００３８】
ここで、ｎ２＞ｎ１、ｎ２＞ｎ３であり、すなわち、緑色光に対応する有機発光ダイオードのマイクロキャビティ効果の強度は赤色光及び青色光に対応する有機発光ダイオードのマイクロキャビティ効果の強度より大きい。その原因として、青色光素子自体の色座標は高色域標準の青色光の色座標に近く、赤色光素子はスペクトルレッドシフトにより色域の拡張を実現することができ、緑色光素子は自体の限界性のため、赤色光素子及び青色光素子のように色域の拡張を実現することが困難であり、したがって本願の実施例は主に緑色光素子のマイクロキャビティ効果を増強して、赤色光素子及び青色光素子の高色域とマッチングし、有機エレクトロルミネセンス素子全体の高色域を実現する。
【００３９】
本願の実施例に係る有機エレクトロルミネセンス装置において、５７７ｎｍ≧λ２≧４９２ｎｍであり、ｎ２≧３であり、すなわち緑色光波長の有機発光ダイオードのマイクロキャビティの階数は３又は３より大きく、緑色有機発光ダイオードのマイクロキャビティ強度を増強することにより、その色域面積を拡張する。
【００４０】
本願の実施例に係る有機エレクトロルミネセンス装置において、前記有機発光ダイオードは、順に積層設置された第一電極層、発光層及び第二電極層を含み、第一電極層及び第二電極層は、対応する透過又は反射属性を有するため、第一電極層と第二電極層との間に上記マイクロキャビティ構造を形成することができ、マイクロキャビティ効果を増強することにより色域面積を増加させる。
【００４１】
本願の実施例に係る有機エレクトロルミネセンス装置において、異なる発光波長を有する各有機発光ダイオード中の発光層の厚さＨｉは、Ｈ２＞Ｈ１、Ｈ２＞Ｈ３の関係式を満たす。すなわち緑色発光波長に対応する有機発光ダイオードの発光層の厚さを意図的に調整し、それにより赤色発光波長に対応する有機発光ダイオードの発光層の厚さより大きく、かつ青色発光波長に対応する有機発光ダイオードの発光層の厚さよりも大きい。発光層の厚さの調整によりマイクロキャビティ階数、すなわちマイクロキャビティ強度の調整を実現し、緑色発光波長に対応する有機発光ダイオードの色域面積を増加させ、有機エレクトロルミネセンス装置全体の高色域を保証する。
【００４２】
本願の実施例に係る有機エレクトロルミネセンス装置において、少なくとも一種の前記有機発光ダイオードは少なくとも２つの発光層を有し、一方では、発光層の数量を増加させることにより、マイクロキャビティの長さを増加させ、それによりマイクロキャビティの光路長を増加させ、マイクロキャビティの強度を向上させることができる。他方では、光束を効果的に増加させ、有機発光ダイオードの発光効率を向上させることができる。
【００４３】
本願の実施例に係る有機エレクトロルミネセンス装置において、少なくとも一種の前記有機発光ダイオードの発光層は熱活性化遅延蛍光（ＴＡＤＦ）材料を含み、従来の発光層材料に比べて、発光層に熱活性化遅延蛍光材料を添加することはより高い発光効率を達成することに役立ち、同時に高い色純度を保証することができる。
【００４４】
本願の実施例に係る有機エレクトロルミネセンス装置において、少なくとも一種の前記有機発光ダイオードのマイクロキャビティ構造に光補償層がさらに設置される。光補償層の設置は対応する有機発光ダイオード中のマイクロキャビティの長さを増加させることに役立ち、すなわちマイクロキャビティの光路長を増加させ、マイクロキャビティの階数を増加させ、マイクロキャビティ効果を増強し、スペクトルの狭帯化と色域面積の拡張を実現する。
【００４５】
本願の実施例に係る有機エレクトロルミネセンス装置において、光補償層は正孔注入層、正孔輸送層、電子遮断層、正孔遮断層、電子輸送層及び電子注入層のうちの少なくとも一種である。これにより、色域面積の増加を実現するとともに、キャリアの伝送効率を向上させ、有機発光ダイオードの発光効率を向上させる。また、実際の需要に応じて一層又は二層又は三層以上を設置することができ、柔軟性及び選択性が高い。
【００４６】
本願の実施例に係る有機エレクトロルミネセンス装置において、異なる発光波長を有する各有機発光ダイオード中の反射電極層の厚さは全て同じではなく、すなわち異なる出射光の属性（例えば、波長、スペクトルなど）に基づいて異なる厚さの反射電極層を設置することができ、出射光のマイクロキャビティにおける伝播光路長を調整し、異なる出射光の有機発光ダイオードが異なるマイクロキャビティ強度に対応することを実現し、有機エレクトロルミネセンス装置全体の高色域及び狭スペクトルを保証する。
【００４７】
本願の実施例に係る有機エレクトロルミネセンス装置において、前記反射電極層は積層設置された反射層と陽極層を含む。反射層と陽極層は共に反射電極層を構成し、一方では、反射電極層の厚さを増加させ、光路長を増加させ、マイクロキャビティ効果を増強し、他方では、反射層の設置は反射電極層の反射効果を向上させ、さらにマイクロキャビティ効果を増強する。
【００４８】
本願の実施例に係る有機エレクトロルミネセンス装置において、前記半反射半透明電極層は少なくとも二層の順に積層設置された金属酸化物層及び／又は金属層を含み、これにより、金属酸化物層及び／又は金属層を設置することにより、半反射半透明電極層の厚さを増加させ、マイクロキャビティの光路長を増加させ、マイクロキャビティ効果を増強し、かつ半反射半透明電極層の光透過率が１５％以上であるため、十分な発光効率を保証する。
【図面の簡単な説明】
【００４９】
本願の具体的な実施形態又は従来技術における技術的解決手段をより明確に説明するために、以下に具体的な実施形態又は従来技術の記述に必要な図面を簡単に説明し、当然ながら、以下に記載する図面は本願の実施例の一例であって、当業者であれば、創造的な労力を要することなく、これらの図面に基づいて他の図面に想到し得る。
【図１】従来のＮＴＳＣ色域図である。
【図２ａ】本願の実施例に係る有機エレクトロルミネセンス装置の実施形態の構造概略図である。
【図２ｂ】本願の実施例に係る有機エレクトロルミネセンス装置の実施形態の構造概略図である。
【図３】本願の実施例に係る有機エレクトロルミネセンス装置の実施形態の構造概略図である。
【図４】本願の実施例に係る有機エレクトロルミネセンス装置の実施形態の構造概略図である。
【図５】本願の実施例に係る有機エレクトロルミネセンス装置の実施形態の構造概略図である。
【図６】本願の実施例に係る有機エレクトロルミネセンス装置の実施形態の構造概略図である。
【図７】本願の実施例に係る有機エレクトロルミネセンス装置の実施形態の構造概略図である。
【発明を実施するための形態】
【００５０】
以下に図面を参照して本願の技術的解決手段を明らかに、完全に説明し、明らかに、説明された実施例は本願の一部の実施例であり、全ての実施例ではない。本願の実施例に基づいて、当業者が創造的な労力を要さずに想到し得る他の全ての実施例は、いずれも本発明の保護範囲に属すべきである。
【００５１】
説明すべきものとして、本願の説明に用いられた「第一」、「第二」などの用語は、ただ目的を説明するためのものであり、相対的な重要性を指示又は暗示しているものとして理解してはいけない。
【００５２】
また、以下に説明する本願の異なる実施形態に係る技術的特徴は、互に衝突がない限り、組み合わせることができる。
【００５３】
本願の実施例は、異なる発光波長を有するｍ種の発光ユニットを含み、発光ユニットが有機発光ダイオード１であり、前記有機発光ダイオード１が単色有機発光ダイオード１及び／又は光学フィルタ１４が設置された白色有機発光ダイオード１を含み、出射しようとする光の波長に応じて光学フィルタの種類、赤色フィルタ又は緑色フィルタ又は青色フィルタを選択する有機エレクトロルミネセンス装置を提供する。図２ａは発光ユニットが単色有機発光ダイオード１である構造を示す。図２ｂは発光ユニットが光学フィルタ１４の設置された白色有機発光ダイオード１である構造を示す。当然のことながら、さらに両者を組み合わせた構成を含んでもよい。
【００５４】
また、少なくとも一種の上記有機発光ダイオード１はマイクロキャビティ構造を有する。
【００５５】
マイクロキャビティ構造を有する上記異なる発光波長を有するｍ種の各有機発光ダイオード１のマイクロキャビティ光路長Ｌｉとそれに対応する発光ユニットの発光波長λｉはＬｉ＝ｎｉλｉの関係式を満たし、
ここで、ｎｉ≧２であり、ｎｉは正の整数であり、上記異なる発光波長λｉを有するｍ種の発光ユニットのうちの少なくとも一種に対応するｎｉは３以上であり、ｍ≧ｉ≧１であり、ｉ、ｍは正の整数である。
【００５６】
本願の実施例に係る有機エレクトロルミネセンス装置は、異なる発光波長を有するｍ種の発光ユニットを含み、すなわちｍ種の発光波長の光を混合して、フルカラー表示を実現する。発光ユニットは異なる発光波長の単色有機発光ダイオード又は光学フィルタが設置された白色有機発光ダイオードであり、すなわち、異なる発光波長を有する複数種の単色有機発光ダイオードを組み合わせて構成されて、フルカラー表示を実現してもよく、例えば赤色有機発光ダイオード、緑色有機発光ダイオード、青色有機発光ダイオードを組み合わせてフルカラー表示を実現し、複数の白色有機発光ダイオードを組み合わせて構成されて、光学フィルタを介して異なる波長の光をフィルタ処理し、例えば赤色光、緑色光、青色光をフィルタ処理した後に混合して、フルカラー表示を実現してもよく、さらに異なる発光波長を有する単色有機発光ダイオード及び白色有機発光ダイオードを共に組み合わせて構成されて、フルカラー表示を実現してもよい。したがって、異なる種類の有機発光ダイオードに適用され、応用範囲が広い。
【００５７】
マイクロキャビティ構造を有する上記異なる発光波長を有するｍ種の各有機発光ダイオードのマイクロキャビティ光路長Ｌｉと発光波長λｉは、Ｌｉ＝ｎｉλｉの関係式を満たし、
ここで、ｎｉ≧２であり、ｎｉは正の整数であり、上記異なる発光波長λｉを有するｍ種の発光ユニットのうちの少なくとも一種に対応するｎｉは３以上であり、ｍ≧ｉ≧１であり、ｉ、ｍは正の整数である。
【００５８】
有機発光ダイオードのマイクロキャビティにおいて、マイクロキャビティの光路長と発光波長が同じオーダーである場合に、特定の波長の光は選択及び補強され、スペクトルの狭帯化を実現し、すなわちマイクロキャビティ効果を生成する。
【００５９】
本願の実施例に係る有機エレクトロルミネセンス装置において、マイクロキャビティ構造を有する有機発光ダイオードのマイクロキャビティ光路長Ｌｉはその対応する発光波長のｎｉ倍であり、すなわち、マイクロキャビティ構造を有する有機発光ダイオードにおいて、いずれもｎｉ階マイクロキャビティ効果を達成することができ、かつｎｉが２以上の正の整数であり、すなわち二階マイクロキャビティ、三階マイクロキャビティ、四階マイクロキャビティ又は五階以上のマイクロキャビティを実現することができ、マイクロキャビティ効果を増強し、さらにスペクトルを狭帯化し、色域面積を増加させる。
【００６０】
好ましくは、ｎｉが全て同じではなく、すなわち各有機発光ダイオード中のマイクロキャビティ効果の階数、つまり強度が全て同じではなく、異なる出射光の属性（例えば、波長、スペクトルなど）に基づいて異なるマイクロキャビティ効果の階数を設定して、最適なスペクトル狭帯化効果及び最適な色域面積を達成することができる。
【００６１】
好ましい実施形態として、ｍは３であり、λ１＞λ２＞λ３であり、かつｎ２＞ｎ１、ｎ２＞ｎ３である。
【００６２】
好ましい実施形態として、ｉ＝２であり、対応するものは緑色有機発光ダイオードである。
【００６３】
すなわち、該有機エレクトロルミネセンス装置は三種の波長の出射光を含み、かつ該三種の波長はそれぞれ単色性を有する。例えば、λ１は赤色光波長であり、波長範囲は６００ｎｍ−７６０ｎｍであり、λ２は緑色光波長であり、波長範囲は４９２ｎｍ−５７７ｎｍであり、λ３は青色光波長であり、波長範囲は４３５−４８０ｎｍである。従来のＲＧＢ三原色によりフルカラー表示を実現する。同じ画素ユニットにおいて、有機発光ダイオード１の数量は一般的に三つであり、それぞれ前述の三種の波長の出射光に対応し、有機発光ダイオード１の数量は三つより大きいか又は小さくてもよく、かつ配列組み合わせ方式は実際の需要に応じて設定され、ここで、具体的に制限しない。以下、ｍ＝３を例にして説明する。
【００６４】
ここで、ｎ２＞ｎ１、ｎ２＞ｎ３であり、すなわち緑色発光波長に対応する有機発光ダイオード１のマイクロキャビティ効果の強度は赤色発光波長に対応する有機発光ダイオード１のマイクロキャビティ効果の強度より大きく、青色発光波長に対応する有機発光ダイオード１のマイクロキャビティ効果の強度よりも大きく、その原因として、青色光素子自体の色座標は高色域標準の青色光の色座標に近く、赤色光素子はスペクトルレッドシフトにより色域の拡張を実現することができ、緑色光素子は自体の限界性のため、赤色光素子及び青色光素子のように色域の拡張を実現することが困難であり、したがって本願の実施例は主に緑色光素子のマイクロキャビティ効果を増強して、赤色光素子及び青色光素子の高色域とマッチングし、有機エレクトロルミネセンス装置全体の高色域を実現する。
【００６５】
例えば、緑色発光波長に対応する有機発光ダイオードのマイクロキャビティ階数を３階に設定し、赤色発光波長に対応する有機発光ダイオードと青色発光波長に対応する有機発光ダイオードのマイクロキャビティ階数をいずれも２階に設定することができ、又は緑色発光波長に対応する有機発光ダイオードのマイクロキャビティ階数を４階に設定し、赤色発光波長に対応する有機発光ダイオードのマイクロキャビティ階数を３階に設定し、青色発光波長に対応する有機発光ダイオードのマイクロキャビティ階数を２階に設定することもできる。具体的には実際の需要に応じて設定することができ、ここで過度に制限しない。
【００６６】
好ましい実施形態として、５７７ｎｍ≧λ２≧４９２ｎｍ、ｎ２≧３である。すなわち緑色光波長に対応する有機発光ダイオードのマイクロキャビティ階数は３階以上であり、緑色有機発光ダイオードのマイクロキャビティ強度を顕著に向上させ、その色域面積を拡張する。
【００６７】
好ましい実施形態として、上記有機発光ダイオード１は順に積層設置された第一電極層１１、発光層１２及び第二電極層１３を含み、第一電極層１１と第二電極層１３との間にマイクロキャビティ構造が形成される。
【００６８】
マイクロキャビティ光路長Ｌは具体的には、発光層が発した光が第一電極層で反射し、さらに第二電極層で反射して、開始位置に戻るという過程において伝播する距離と第一電極層及び第二電極層の反射位相シフトによる等価距離を指す。伝播距離は一般的に光が通過する各層の厚さとそれに対応する屈折率の積の和の二倍である。
【００６９】
第一電極層及び第二電極層は対応する透過又は反射属性を有するため、第一電極層と第二電極層との間に上記マイクロキャビティ構造を形成することができ、マイクロキャビティ効果を増強することにより色域面積を増加させる。
【００７０】
有機発光ダイオード１が単色有機発光ダイオードである場合に、発光層１２は単色発光層、例えば赤色発光層又は青色発光層又は緑色発光層であり、有機発光ダイオード１が光学フィルタ１４が設置された白色有機発光ダイオードである場合に、発光層は一般的に赤色、緑色、青色の三つの発光層の積層構造であり、発光層１２は白光を発し、それぞれ発光層に設置された光学フィルタ１４により特定の波長の光をフィルタ処理してカラー発光を実現する。
【００７１】
好ましい実施形態として、図３に示すように、異なる発光波長を有する各有機発光ダイオード１中の発光層１２の厚さＨｉはＨ２＞Ｈ１、Ｈ２＞Ｈ３の関係式を満たす。すなわち緑色発光波長に対応する有機発光ダイオード１の発光層の厚さを意図的に調整することにより、赤色発光波長に対応する有機発光ダイオード１の発光層の厚さより大きく、かつ青色発光波長に対応する有機発光ダイオード１の発光層の厚さよりも大きい。発光層の厚さの調整によりマイクロキャビティ階数、すなわちマイクロキャビティ強度の調整を実現し、緑色発光波長に対応する有機発光ダイオードの色域面積を増加させ、有機エレクトロルミネセンス装置全体の高色域を保証する。
【００７２】
好ましい実施形態として、図４に示すように、少なくとも一種の有機発光ダイオード１は少なくとも２つの発光層１２を有し、隣接する発光層１２の間に接続層１２１がさらに設置される。一方では、発光層の数量を増加させることにより、マイクロキャビティの長さを増加させ、マイクロキャビティの光路長を増加させ、マイクロキャビティの強度を向上させることができる。他方では、光束を効果的に増加させ、有機発光ダイオードの発光効率を向上させることができる。
【００７３】
例えば、緑色発光波長に対応する有機発光ダイオード中の発光層の数量を２に設定し、赤色と青色発光波長に対応する有機発光ダイオード中の発光層の数量をいずれも１に設定する。
【００７４】
隣接する発光層１２を接続する接続層１２１は透明層であり、Ｌｉ２ＣＯ３、２，３，６，７，１０，１１−ヘキサシアノ−１，４，５，８，９，１２−ヘキサアザトリフェニレン（ＨＡＴ−ＣＮ）、１，１−ビス［４−（ｎ，ｎ’−ジ（ｐ−トリル）アミノ］フェニル］シクロヘキサン（ＴＡＰＣ）、ＴＡＰＣ及びＨＡＴ−ＣＮのドーピング材料（ＴＡＰＣ：ＨＡＴ−ＣＮ）、Ａｇ、ＩＴＯなどの材料（これらに限定されず）から選択された一種で形成された膜層であってもよく、多層積層複合構造であってもよく、例えば、積層設置されたＬｉ２ＣＯ３／ＨＡＴ−ＣＮ／ＴＡＰＣなどである。透明接続層１２１の厚さは５ｎｍ−１００ｎｍであり、屈折率は一般的に１．６−２．２である。
【００７５】
好ましい実施形態として、少なくとも一種の有機発光ダイオード１の発光層１２は熱活性化遅延蛍光（ＴＡＤＦ）材料を含む。従来の発光層材料に比べて、発光層に熱活性化遅延蛍光（ＴＡＤＦ）材料を添加することはより高い発光効率を達成することに役立ち、同時に高い色純度を保証することができる。実際の応用において、赤色発光波長に対応する発光層に熱活性化遅延蛍光材料を添加してもよく、緑色発光波長に対応する発光層に熱活性化遅延蛍光材料を添加してもよく、さらに青色発光波長に対応する発光層に熱活性化遅延蛍光材料を添加してもよい。
【００７６】
本実施例において、発光層はホスト材料及びゲスト材料を含み、ホスト材料は少なくとも一種の熱活性化遅延蛍光材料を含み、ゲスト材料は蛍光材料である。従来の蛍光材料を発光層のホスト材料とゲスト材料とすることに比べて、本願の実施例はホスト材料に熱活性化遅延蛍光材料を添加し、蛍光材料をゲスト材料とし、熱活性化遅延蛍光材料は室温で発光不可能な三重項励起子を利用可能な一重項励起子に変換することができ、発光効率を向上させる。また、蛍光材料の狭スペクトル特性のため、該有機エレクトロルミネセンス素子が狭スペクトル、高い色純度及び大きい色域面積を有することを保証することができる。
【００７７】
好ましい実施形態として、ホスト材料は二種の熱活性化遅延蛍光材料を含み、二種の熱活性化遅延蛍光材料はエキサイプレックスを形成することができる。これにより、有機発光ダイオードの発光効率をさらに向上させることができる。その原因として、発光層では蛍光材料をゲストとし、直接的な捕獲発光メカニズムによれば、ゲスト蛍光材料は、大量の三重項励起子を効果的に利用することができず、本願の実施例では二種の熱活性化遅延蛍光材料をホスト材料として使用し、かつ両者はエキサイプレックスを形成することができ、これによりゲストの捕獲発光メカニズムを抑制し、エネルギー転移効率を向上させ、さらに発光効率を向上させることができる。
【００７８】
熱活性化遅延蛍光材料は、２，４，５，６−テトラ（９−カルバゾール）−イソフタロニトリル（４ＣｚＩＰＮ）、４，５−ジ（９−カルバゾール）−フタロニトリル（２ＣｚＰＮ）、３，４，５，６−テトラ（９−カルバゾール）−フタロニトリル（４ＣｚＰＮ）、２，３，５，６−テトラ（９−カルバゾール）−テレフタロニトリル（４ＣｚＴＰＮ）、２，３，５，６−テトラ（３，６−ジメチル−９−カルバゾール）−テレフタロニトリル（４ＣｚＴＰＮ−Ｍｅ）、２，３，５，６−テトラ（３，６−ジフェニル−９−カルバゾール）−テレフタロニトリル（４ＣｚＴＰＮ−Ｐｈ）などから選択されるが、これらに限定されず、蛍光材料は、トリス（８−ヒドロキシキノリン）アルミニウム（Ａｌｑ３）、クマリン５４５Ｔ（Ｃ５４５Ｔ）、４，４’−ビス（２，２−ジスチリル）−１，１’−ビフェニル（ＤＰＶＢｉ）、４−（ジシアノビニル）−２−ｔ−ブチル−６−（１，１，７，７−テトラメチルジュロリジン−４−ビニル）−４Ｈ−ピラン（ＤＣＪＴＢ）などから選択されるが、これらに限定されない。
【００７９】
好ましい実施形態として、図５に示すように、少なくとも一種の有機発光ダイオード１のマイクロキャビティ構造に光補償層１５がさらに設置される。図５では、一つの有機発光ダイオードの構造のみを示す。光補償層の設置は対応する有機発光ダイオード中のマイクロキャビティの長さを増加させることに役立ち、すなわちマイクロキャビティの光路長を増加させ、マイクロキャビティの階数を向上させ、マイクロキャビティ効果を増強し、スペクトルの狭帯化と色域面積の拡張を実現する。
【００８０】
好ましい実施形態として、図５に示すように、光補償層１５は正孔注入層１５１、正孔輸送層１５２、電子遮断層１５３、正孔遮断層１５４、電子輸送層１５５及び電子注入層１５６のうちの少なくとも一種である。これにより、色域面積の増加を実現するとともに、キャリアの伝送効率を向上させ、有機発光ダイオードの発光効率を向上させる。また、実際の需要に応じて一層又は二層又は三層以上を設置することができ、柔軟性及び選択性が高い。
【００８１】
例えば、第一電極層１１が陽極であり、第二電極層１３が陰極である場合に、第一電極層１１と発光層１２との間に正孔注入層１５１、正孔輸送層１５２及び電子遮断層１５３のうちのいずれか一層又は複数層を設置し、発光層１２と第二電極層１３との間に正孔遮断層１５４、電子輸送層１５５及び電子注入層１５６のうちのいずれか一層又は複数層を設置する。
【００８２】
説明すべきものとして、一般的に正孔輸送層の厚さを調整することにより、マイクロキャビティの長さをさらに調整することができ、その原因として、正孔輸送層の厚さの有機発光ダイオードの電気特性への影響が小さく、マイクロキャビティの強度を調整するとともに、高い電気特性を保証する。
【００８３】
好ましい実施形態として、第一電極層１１は反射電極層であり、第二電極層１３は半反射半透明電極層である。すなわち、第一電極層の反射特性及び第二電極層の半反射半透明特性を利用して、第一電極層と第二電極層との間にマイクロキャビティ構造を形成する。
【００８４】
好ましい実施形態として、異なる発光波長の各有機発光ダイオード１中の反射電極層の厚さは全て同じではない。すなわち異なる出射光の属性（例えば、波長、スペクトルなど）に基づいて、異なる厚さの反射電極層を設置することができ、出射光のマイクロキャビティにおける伝播光路長を調整して、異なる出射光の有機発光ダイオードが異なるマイクロキャビティ強度に対応することを実現し、有機エレクトロルミネセンス装置全体の高色域及び狭スペクトルを保証する。
【００８５】
好ましい実施形態として、図６に示すように、反射電極層は積層設置された反射層１１１及び陽極層１１２を含む。反射層１１１及び陽極層１１２は共に反射電極層を構成し、一方では、反射電極層の厚さを増加させ、光路長を増加させ、マイクロキャビティ効果を増強し、他方では、反射層１１１の設置は反射電極層の反射効果を向上させ、さらにマイクロキャビティ効果を向上させる。
【００８６】
本実施例において、異なる発光波長の各有機発光ダイオード１中の陽極層１１２の厚さは全て同じではなく、反射層１１１の厚さは同じである。一般的に、緑色発光波長に対応する有機発光ダイオードの陽極層の厚さを赤色及び青色発光波長に対応する有機発光ダイオードの陽極層の厚さより大きいように設定し、陽極層の厚さを調整することにより、発光波長に対応するマイクロキャビティの長さの調整を実現する。
【００８７】
反射層１１１は金属材料層、例えば金属銀層などであってもよい。陽極層１１２は高仕事関数層、例えば酸化インジウムスズ（ＩＴＯ）層であってもよい。
【００８８】
好ましい実施形態として、図７に示すように、半反射半透明電極層は少なくとも二層の順に積層設置された金属酸化物層及び／又は金属層を含む。具体的には、半反射半透明電極層は順に積層設置された一層の金属酸化物層１３１及び一層の金属層１３２を含んでもよく、順に積層設置された二層の金属酸化物層１３１を含んでもよく、順に積層設置された一層の金属酸化物層１３１、一層の金属層１３２及び一層の金属酸化物層１３１を含んでもよく、さらに他の組み合わせ方式であってもよく、実際の需要に応じて設置することができる。これにより、複数層の金属酸化物層及び／又は金属層を設置することにより、半反射半透明電極層の厚さを増加させ、マイクロキャビティの光路長を増加させ、マイクロキャビティ効果を向上させる。
【００８９】
本実施例において、金属酸化物層１３１はＭｏＯ３又はＷＯ３又は酸化インジウム亜鉛（ＩＺＯ）などであってもよく、金属層１３２はＡｇ又はＭｇなどであってもよい。
【００９０】
好ましい実施形態として、半反射半透明電極層の光透過率は１５％以上であり、屈折率は１より大きく、かつ２より小さい。
【実施例１】
【００９１】
本願の実施例は有機エレクトロルミネセンス装置の具体的な例を提供する。本実施例において、有機エレクトロルミネセンス装置は異なる発光波長を有する３種の単色有機発光ダイオードを含み、それぞれ赤色有機発光ダイオード、緑色有機発光ダイオード及び青色有機発光ダイオードである。三種の有機発光ダイオードはいずれもマイクロキャビティ構造を有する。第二電極層の光透過率は３５％である。
【００９２】
本実施例において、赤色有機発光ダイオードに対応するλ１＝６３０ｎｍ、ｎ１＝２、Ｌ１＝１２６０ｎｍであり、
緑色有機発光ダイオードに対応するλ２＝５２０ｎｍ、ｎ２＝３、Ｌ２＝１５６０ｎｍであり、
青色有機発光ダイオードに対応するλ３＝４６０ｎｍ、ｎ３＝２、Ｌ３＝９２０ｎｍである。
【００９３】
本実施例において、赤色有機発光ダイオードの素子構造は、ＩＴＯ（１０ｎｍ）／Ａｇ（１００ｎｍ）／ＩＴＯ（１０ｎｍ）／ＣｕＰｃ（２０ｎｍ）／ＴＰＤ（２００ｎｍ）／ＣＢＰ：Ｉｒ（ｐｉｑ）３（３％，３０ｎｍ）／ＴＰＢｉ（４０ｎｍ）／ＬｉＦ（１ｎｍ）／Ｍｇ：Ａｇ（２０％，１５ｎｍ）／ＮＰＢ（６０ｎｍ）である。
【００９４】
本実施例において、緑色有機発光ダイオードの素子構造は、ＩＴＯ（１０ｎｍ）／Ａｇ（１００ｎｍ）／ＩＴＯ（１０ｎｍ）／ＣｕＰｃ（２０ｎｍ）／ＴＰＤ（２８０ｎｍ）／ＣＢＰ：Ｉｒ（ｐｐｙ）３（１０％，３０ｎｍ）／ＴＰＢｉ（４０ｎｍ）／ＬｉＦ（１ｎｍ）／Ｍｇ：Ａｇ（２０％，１５ｎｍ）／ＮＰＢ（６０ｎｍ）である。
【００９５】
本実施例において、青色有機発光ダイオードの素子構造は、ＩＴＯ（１０ｎｍ）／Ａｇ（１００ｎｍ）／ＩＴＯ（１０ｎｍ）／ＣｕＰｃ（２０ｎｍ）／ＴＰＤ（１１０ｎｍ）／ＣＢＰ：ＤＰＶＢｉ（３％，３０ｎｍ）／ＴＰＢｉ（４０ｎｍ）／ＬｉＦ（１ｎｍ）／Ｍｇ：Ａｇ（２０％，１５ｎｍ）／ＮＰＢ（６０ｎｍ）である。
【００９６】
緑色有機発光ダイオードの正孔輸送層ＴＰＤの厚さは赤色及び青色有機発光ダイオードの正孔輸送層ＴＰＤの厚さより大きい。
【実施例２】
【００９７】
本願の実施例は有機エレクトロルミネセンス装置の具体的な例を提供する。実施例１に係る有機エレクトロルミネセンス装置との違いは、緑色有機発光ダイオードの発光層の数量が二つであり、二つの発光層の間に接続層が設置されることである。
【００９８】
本実施例において、緑色有機発光ダイオードの素子構造は、ＩＴＯ（１０ｎｍ）／Ａｇ（１００ｎｍ）／ＩＴＯ（１０ｎｍ）／ＣｕＰｃ（２０ｎｍ）／ＴＰＤ（９０ｎｍ）／ＣＢＰ：Ｉｒ（ｐｐｙ）３（１０％，３０ｎｍ）／ＴＰＢｉ（４０ｎｍ）／Ｌｉ２ＣＯ３（１ｎｍ）／ＨＡＴ−ＣＮ（１０ｎｍ）／ＣｕＰｃ（２０ｎｍ）／ＴＰＤ（９０ｎｍ）／ＣＢＰ：Ｉｒ（ｐｐｙ）３（３％，３０ｎｍ）／ＴＰＢｉ（４０ｎｍ）／ＬｉＦ（１ｎｍ）／Ｍｇ：Ａｇ（２０％，１５ｎｍ）／ＮＰＢ（６０ｎｍ）である。
【実施例３】
【００９９】
本願の実施例は有機エレクトロルミネセンス装置の具体的な例を提供する。実施例１に係る有機エレクトロルミネセンス装置との違いは、緑色有機発光ダイオードの発光層が熱活性化遅延蛍光（ＴＡＤＦ）材料を含むことである。
【０１００】
本実施例において、緑色有機発光ダイオードの素子構造は、ＩＴＯ（１０ｎｍ）／Ａｇ（１００ｎｍ）／ＩＴＯ（１０ｎｍ）／ＣｕＰｃ（２０ｎｍ）／ＴＰＤ（２８０ｎｍ）／４ＣｚＩＰＮ：Ｉｒ（ｐｐｙ）３（１０％）（３０ｎｍ）／ＴＰＢｉ（４０ｎｍ）／ＬｉＦ（１ｎｍ）／Ｍｇ：Ａｇ（２０％，１５ｎｍ）／ＮＰＢ（６０ｎｍ）である。
【実施例４】
【０１０１】
本願の実施例は有機エレクトロルミネセンス装置の具体的な例を提供する。実施例１に係る有機エレクトロルミネセンス装置との違いは、
本実施例において、緑色有機発光ダイオードの第一電極層中の陽極層が光学補償層であることにある。本実施例において、緑色有機発光ダイオードの素子構造は、ＩＴＯ（１０ｎｍ）／Ａｇ（１００ｎｍ）／ＩＴＯ（１８０ｎｍ）／ＣｕＰｃ（２０ｎｍ）／ＴＰＤ（１００ｎｍ）／ＣＢＰ：Ｉｒ（ｐｐｙ）３（１０％，３０ｎｍ）／ＴＰＢｉ（４０ｎｍ）／ＬｉＦ（１ｎｍ）／Ｍｇ：Ａｇ（２０％，１５ｎｍ）／ＮＰＢ（６０ｎｍ）である。
【実施例５】
【０１０２】
本願の実施例は有機エレクトロルミネセンス装置の具体的な例を提供する。実施例１に係る有機エレクトロルミネセンス装置との違いは、
緑色発光波長の有機発光ダイオードの第二電極層が三層の順に積層設置された金属酸化物層及び金属層を含むことである。
【０１０３】
本実施例において、緑色有機発光ダイオードの素子構造は、ＩＴＯ（１０ｎｍ）／Ａｇ（１００ｎｍ）／ＩＴＯ（１０ｎｍ）／ＣｕＰｃ（２０ｎｍ）／ＴＰＤ（２８０ｎｍ）／ＣＢＰ：Ｉｒ（ｐｐｙ）３（１０％，３０ｎｍ）／ＴＰＢｉ（４０ｎｍ）／ＬｉＦ（１ｎｍ）／ＭｏＯ３（６０ｎｍ）／Ｍｇ：Ａｇ（２０％，１０ｎｍ）／ＭｏＯ３（６０ｎｍ）である。
【実施例６】
【０１０４】
本願の実施例は有機エレクトロルミネセンス装置の具体的な例を提供する。その構造は実施例１と同じであり、第二電極層がＭｇ：Ａｇであり、厚さが２５ｎｍであり、光透過率が１５％である。
【実施例７】
【０１０５】
本願の実施例は有機エレクトロルミネセンス装置の具体的な例を提供する。実施例１に係る有機エレクトロルミネセンス装置との違いは、
本実施例において、赤色有機発光ダイオードに対応するλ１＝６３０ｎｍ、ｎ１＝３、Ｌ１＝１８９０ｎｍであり、
緑色有機発光ダイオードに対応するλ２＝５２０ｎｍ、ｎ２＝４、Ｌ２＝２０８０ｎｍであり、
青色有機発光ダイオードに対応するλ３＝４６０ｎｍ、ｎ３＝２、Ｌ３＝９２０ｎｍであることにある。
【０１０６】
本実施例において、赤色有機発光ダイオードの素子構造は、ＩＴＯ（１０ｎｍ）／Ａｇ（１００ｎｍ）／ＩＴＯ（１０ｎｍ）／ＣｕＰｃ（２０ｎｍ）／ＴＰＤ（３８０ｎｍ）／ＣＢＰ：Ｉｒ（ｐｉｑ）３（３％，３０ｎｍ）／ＴＰＢｉ（４０ｎｍ）／ＬｉＦ（１ｎｍ）／Ｍｇ：Ａｇ（２０％，１５ｎｍ）／ＮＰＢ（６０ｎｍ）である。
【０１０７】
本実施例において、緑色有機発光ダイオードの素子構造は、ＩＴＯ（１０ｎｍ）／Ａｇ（１００ｎｍ）／ＩＴＯ（１０ｎｍ）／ＣｕＰｃ（２０ｎｍ）／ＴＰＤ（４３０ｎｍ）／ＣＢＰ：Ｉｒ（ｐｐｙ）３（１０％，３０ｎｍ）／ＴＰＢｉ（４０ｎｍ）／ＬｉＦ（１ｎｍ）／Ｍｇ：Ａｇ（２０％，１５ｎｍ）／ＮＰＢ（６０ｎｍ）である。
【０１０８】
本実施例において、青色有機発光ダイオードの素子構造は、ＩＴＯ（１０ｎｍ）／Ａｇ（１００ｎｍ）／ＩＴＯ（１０ｎｍ）／ＣｕＰｃ（２０ｎｍ）／ＴＰＤ（１１０ｎｍ）／ＣＢＰ：ＤＰＶＢｉ（３％，３０ｎｍ）／ＴＰＢｉ（４０ｎｍ）／ＬｉＦ（１ｎｍ）／Ｍｇ：Ａｇ（２０％，１５ｎｍ）／ＮＰＢ（６０ｎｍ）である。
【実施例８】
【０１０９】
本願の実施例は有機エレクトロルミネセンス装置の具体的な例を提供する。素子構造は実施例１と同じである。
【０１１０】
実施例１に係る有機エレクトロルミネセンス装置との違いは、
本実施例における有機エレクトロルミネセンス装置が白色有機発光ダイオードで構成され、白色有機発光ダイオードの光出射面にそれぞれ赤色光フィルタ、緑色光フィルタ及び青色光フィルタが設置されることである。
【０１１１】
本実施例において、白色有機発光ダイオードの素子構造は、
赤色光ユニットＩＴＯ（１０ｎｍ）／Ａｇ（１００ｎｍ）／ＩＴＯ（１００ｎｍ）／ＣｕＰｃ（２０ｎｍ）／ＴＰＤ（２０ｎｍ）／ＣＢＰ：Ｉｒ（ｐｐｙ）３（１５％）：Ｉｒ（ｐｉｑ）３（０．２％）（３０ｎｍ）／ＴＰＢｉ（３０ｎｍ）／Ｌｉ２ＣＯ３（１ｎｍ）／ＨＡＴ−ＣＮ（１０ｎｍ）／ＣｕＰｃ（２０ｎｍ）／ＴＰＤ（２０ｎｍ）／ＣＢＰ：ＤＰＶＢｉ（３％，３０ｎｍ）／ＴＰＢｉ（３０ｎｍ）／ＬｉＦ（１ｎｍ）／Ｍｇ：Ａｇ（２０％，１５ｎｍ）／ＮＰＢ（６０ｎｍ）、
緑色光ユニットＩＴＯ（１０ｎｍ）／Ａｇ（１００ｎｍ）／ＩＴＯ（１８０ｎｍ）／ＣｕＰｃ（２０ｎｍ）／ＴＰＤ（２０ｎｍ）／ＣＢＰ：Ｉｒ（ｐｐｙ）３（１５％）：Ｉｒ（ｐｉｑ）３（０．２％）（３０ｎｍ）／ＴＰＢｉ（３０ｎｍ）／Ｌｉ２ＣＯ３（１ｎｍ）／ＨＡＴ−ＣＮ（１０ｎｍ）／ＣｕＰｃ（２０ｎｍ）／ＴＰＤ（２０ｎｍ）／ＣＢＰ：ＤＰＶＢｉ（３％，３０ｎｍ）／ＴＰＢｉ（３０ｎｍ）／ＬｉＦ（１ｎｍ）／Ｍｇ：Ａｇ（２０％，１５ｎｍ）／ＮＰＢ（６０ｎｍ）、
青色光ユニットＩＴＯ（１０ｎｍ）／Ａｇ（１００ｎｍ）／ＩＴＯ（１０ｎｍ）／ＣｕＰｃ（２０ｎｍ）／ＴＰＤ（２０ｎｍ）／ＣＢＰ：Ｉｒ（ｐｐｙ）３（１５％）：Ｉｒ（ｐｉｑ）３（０．２％）（３０ｎｍ）／ＴＰＢｉ（３０ｎｍ）／Ｌｉ２ＣＯ３（１ｎｍ）／ＨＡＴ−ＣＮ（１０ｎｍ）／ＣｕＰｃ（２０ｎｍ）／ＴＰＤ（２０ｎｍ）／ＣＢＰ：ＤＰＶＢｉ（３％，３０ｎｍ）／ＴＰＢｉ（３０ｎｍ）／ＬｉＦ（１ｎｍ）／Ｍｇ：Ａｇ（２０％，１５ｎｍ）／ＮＰＢ（６０ｎｍ）であり、
赤色光フィルタ、緑色光フィルタ及び青色光フィルタの波長はそれぞれ６３０ｎｍ、５２２ｎｍ及び４５６ｎｍである。
【実施例９】
【０１１２】
本願の実施例は有機エレクトロルミネセンス装置の具体的な例を提供する。素子構造は実施例１と同じである。実施例１に係る有機エレクトロルミネセンス装置との違いは、
赤色及び青色有機発光ダイオードがマイクロキャビティ構造を備えないことである。
【０１１３】
（比較例１）
本比較例は有機エレクトロルミネセンス装置を提供し、素子構造は実施例１と同じであり、違いはｎ１＝ｎ２＝ｎ３＝２であることにある。
【０１１４】
本実施例において、赤色有機発光ダイオードの素子構造は、ＩＴＯ（１０ｎｍ）／Ａｇ（１００ｎｍ）／ＩＴＯ（１０ｎｍ）／ＣｕＰｃ（２０ｎｍ）／ＴＰＤ（２００ｎｍ）／ＣＢＰ：Ｉｒ（ｐｉｑ）３（３％，３０ｎｍ）／ＴＰＢｉ（４０ｎｍ）／ＬｉＦ（１ｎｍ）／Ｍｇ：Ａｇ（２０％，１５ｎｍ）／ＮＰＢ（６０ｎｍ）である。
【０１１５】
本実施例において、緑色有機発光ダイオードの素子構造は、ＩＴＯ（１０ｎｍ）／Ａｇ（１００ｎｍ）／ＩＴＯ（１０ｎｍ）／ＣｕＰｃ（２０ｎｍ）／ＴＰＤ（１３０ｎｍ）／ＣＢＰ：Ｉｒ（ｐｐｙ）３（１０％，３０ｎｍ）／ＴＰＢｉ（４０ｎｍ）／ＬｉＦ（１ｎｍ）／Ｍｇ：Ａｇ（２０％，１５ｎｍ）／ＮＰＢ（６０ｎｍ）である。
【０１１６】
本実施例において、青色有機発光ダイオードの素子構造は、ＩＴＯ（１０ｎｍ）／Ａｇ（１００ｎｍ）／ＩＴＯ（１０ｎｍ）／ＣｕＰｃ（２０ｎｍ）／ＴＰＤ（１１０ｎｍ）／ＣＢＰ：ＤＰＶＢｉ（３％，３０ｎｍ）／ＴＰＢｉ（４０ｎｍ）／ＬｉＦ（１ｎｍ）／Ｍｇ：Ａｇ（２０％，１５ｎｍ）／ＮＰＢ（６０ｎｍ）である。
【０１１７】
（比較例２）
本比較例は有機エレクトロルミネセンス装置を提供し、素子構造は実施例１と同じであり、違いはｎ１＝ｎ２＝ｎ３＝１であることにある。
【０１１８】
本実施例において、赤色有機発光ダイオードの素子構造は、ＩＴＯ（１０ｎｍ）／Ａｇ（１００ｎｍ）／ＩＴＯ（１０ｎｍ）／ＣｕＰｃ（２０ｎｍ）／ＴＰＤ（２０ｎｍ）／ＣＢＰ：Ｉｒ（ｐｉｑ）３（３％，３０ｎｍ）／ＴＰＢｉ（４０ｎｍ）／ＬｉＦ（１ｎｍ）／Ｍｇ：Ａｇ（２０％，１５ｎｍ）／ＮＰＢ（６０ｎｍ）であり、
本実施例において、緑色有機発光ダイオードの素子構造は、ＩＴＯ（１０ｎｍ）／Ａｇ（１００ｎｍ）／ＩＴＯ（１０ｎｍ）／ＣｕＰｃ（２０ｎｍ）／ＴＰＤ（２０ｎｍ）／ＣＢＰ：Ｉｒ（ｐｐｙ）３（１０％，３０ｎｍ）／ＴＰＢｉ（２０ｎｍ）／ＬｉＦ（１ｎｍ）／Ｍｇ：Ａｇ（２０％，１５ｎｍ）／ＮＰＢ（６０ｎｍ）であり、
本実施例において、青色有機発光ダイオードの素子構造は、ＩＴＯ（１０ｎｍ）／Ａｇ（１００ｎｍ）／ＩＴＯ（１０ｎｍ）／ＣｕＰｃ（１０ｎｍ）／ＴＰＤ（２０ｎｍ）／ＣＢＰ：ＤＰＶＢｉ（３％，２０ｎｍ）／ＴＰＢｉ（２０ｎｍ）／ＬｉＦ（１ｎｍ）／Ｍｇ：Ａｇ（２０％，１５ｎｍ）／ＮＰＢ（６０ｎｍ）である。
【０１１９】
（比較例３）
本比較例は有機エレクトロルミネセンス装置の具体的な例を提供する。素子構造は実施例１と同じであり、違いは、第二電極層がＭｇ：Ａｇであり、厚さが４０ｎｍであり、光透過率が１０％であることにある。
【０１２０】
上記素子の性能を試験し、試験結果は以下の表に示すとおりである。
【表１】
0006853420.tif 000002
【０１２１】
以上の表のデータから分かるように、本願の実施例はマイクロキャビティの光路長を調整することにより、高階マイクロキャビティ構造を用いて色純度及び色域面積を顕著に向上させることができ、最適化された素子の色域面積は１００％ＢＴ．２０２０に近く、同時に高い素子効率を保持することができる。
【０１２２】
明らかに、上記実施例は実施形態を限定するものではなく、明確に説明するために例示したものに過ぎない。当業者にとって、上記説明の基礎上に様々な他の形式の変更又は修正を行うことができる。ここで全ての実施形態を網羅する必要がなく、かつ網羅することができない。これから導出した明らかな変更又は修正は本願の保護範囲内に含まれるべきである。
【符号の説明】
【０１２３】
１            有機発光ダイオード
１１          第一電極層
１２          発光層
１３          第二電極層
１４          光学フィルタ
１５          光補償層
１１１        反射層
１１２        陽極層
１２１        接続層
１３１        金属酸化物層
１３２        金属層
１５１        正孔注入層
１５２        正孔輸送層
１５３        電子遮断層
１５４        正孔遮断層
１５５        電子輸送層
１５６        電子注入層
【図１】
0006853420.tif 000003
【図２ａ】
0006853420.tif 000004
【図２ｂ】
0006853420.tif 000005
【図３】
0006853420.tif 000006
【図４】
0006853420.tif 000007
【図５】
0006853420.tif 000008
【図６】
0006853420.tif 000009
【図７】
0006853420.tif 000010